Procédé de préparation d’une composition de caoutchouc qui comprend une matrice élastomère, un agent de modification qui comprend un dipôle oxyde de nitrile et une fonction imidazole N-substituée, une charge renforçante qui comprend plus de 50% en masse d’une silice, un agent de couplage silane et un système de vulcanisation, lequel procédé comprend les étapes successives suivantes a, b, c et d : - a) incorporer à la matrice élastomère au cours d’une étape dite non productive l’agent de modification, la charge renforçante, l’agent de couplage silane en malaxant jusqu’à atteindre une température maximale comprise entre 110 et 190°C, - b) refroidir l’ensemble à une température inférieure à 100°C, - c) incorporer ensuite le système de vulcanisation, - d) malaxer le tout jusqu’à une température maximale inférieure à 120°C, caractérisé en ce que la matrice élastomère comprend du caoutchouc naturel et un élastomère diénique synthétique et en ce que le procédé comprend une étape de malaxage thermomécanique de la matrice élastomère seule préalablement à l’étape a). Procédé selon la revendication 1 dans lequel le malaxage thermomécanique de la matrice élastomère seule est réalisé jusqu’à atteindre une température maximale comprise entre 80°C et 160°C, préférentiellement allant de 110°C à 130°C. Procédé selon la revendication 1 ou 2 dans lequel dans l’étape a) l’agent de modification est incorporé à la matrice élastomère avant les autres ingrédients de la composition de caoutchouc. Procédé selon l’une quelconque des revendications 1 à 3 dans lequel le taux de caoutchouc naturel dans la composition de caoutchouc est supérieur à 50 parties en poids pour cent parties de la matrice élastomère, pce, et inférieur à 90 pce et le taux de l’élastomère diénique synthétique dans la composition de caoutchouc est supérieur à 10 pce et inférieur à 50 pce. Procédé selon l’une quelconque des revendications 1 à 4 dans lequel l’élastomère diénique synthétique est un SBR, préférentiellement un SBR solution. Procédé selon l’une quelconque des revendications 1 à 5 dans lequel la quantité ajoutée de l’agent de modification à l’étape a) varie dans un domaine compris entre 0 et 3% en mole des unités monomères de la matrice élastomère. Procédé selon l’une quelconque des revendications 1 à 6 dans lequel la silice représente plus de 85% en masse de la charge renforçante. Procédé selon l’une quelconque des revendications 1 à 7 dans lequel la fonction imidazole N-substituée est de formule (I) dans laquelle le symbole Z 1 représente un atome d’hydrogène ou un alkyle ayant 1 à 6 atomes de carbone, le symbole Z 2 désigne un rattachement au dipôle oxyde de nitrile. Procédé selon l’une quelconque des revendications 1 à 8 dans lequel l’agent de modification est un oxyde de nitrile aromatique, composé comprenant un groupe aromatique substitué par un dipôle oxyde de nitrile et par un groupe contenant la fonction imidazole N-substituée. Procédé selon l’une quelconque des revendications 1 à 9 dans lequel l’agent de modification est un composé qui contient un motif de formule (II) dans laquelle R’ 1 représente le dipôle oxyde de nitrile, un des symboles R’ 2 à R’ 6 représente un groupe saturé ayant 1 à 6 atomes de carbone et lié de façon covalente à l’un des atomes d’azote du cycle à 5 membres de la fonction imidazole N-substituée, les autres symboles, identiques ou différents, représentant un atome d’hydrogène ou un substituant. Procédé selon la revendication 10 dans lequel le groupe saturé est un alcanediyle, de préférence un alcanediyle ayant 1 à 3 atomes de carbone. Procédé selon l’une quelconque des revendications 10 à 11 dans lequel R’ 2 , R’ 4 et R’ 6 sont chacun un alkyle, de préférence méthyle ou éthyle. Procédé selon l’une quelconque des revendications 10 à 12 dans lequel R’ 3 et R’ 5 sont chacun un atome d’hydrogène.